(57)【特許請求の範囲】
【請求項１】
（ａ）  少なくとも１つの高鎖長ポリアミド［ポリアミド（ＰＡ）］と；
（ｂ）  少なくとも１つのグラフトポリオレフィン［オレフィン（ＰＯ）］と；
（ｃ）  少なくとも１つの芳香族二酸［酸（ＤＡ）］と
を含むポリアミド組成物であって、
高鎖長ポリアミドが、ポリアミド１１、ポリアミド１２、ポリアミド１２，１２、ポリアミド６，１２、ポリアミド６，１０、ポリアミド１０，１０、およびポリアミド１０，１２からなる群から選択される、ポリアミド組成物。
【請求項２】
前記高鎖長ポリアミド（ＰＡ）が、ポリアミド１１、ポリアミド１２およびポリアミド６，１０からなる群から選択される、請求項１に記載のポリアミド組成物。
【請求項３】
前記高鎖長ポリアミド（ＰＡ）の量が、前記ポリアミド組成物の総重量に対して重量で４５〜９８．９％（重量％）である、請求項１または２に記載のポリアミド組成物。
【請求項４】
前記高鎖長ポリアミド（ＰＡ）の量が、前記ポリアミド組成物の総重量に対して重量で６８〜９４．５（重量％）である、請求項１〜３のいずれか一項に記載のポリアミド組成物。
【請求項５】
前記オレフィン（ＰＯ）が、無水マレイン酸でグラフトされたポリオレフィンである、請求項１〜４のいずれか一項に記載のポリアミド組成物。
【請求項６】
前記オレフィン（ＰＯ）が、無水マレイン酸でグラフトされた高密度または低密度ポリエチレンである、請求項１〜５のいずれか一項に記載のポリアミド組成物。
【請求項７】
前記オレフィン（ＰＯ）の量が、前記ポリアミド組成物の総重量に対して１〜５０重量％である、請求項１〜６のいずれか一項に記載のポリアミド組成物。
【請求項８】
前記オレフィン（ＰＯ）の量が、前記ポリアミド組成物の総重量に対して５〜３０重量％である、請求項１〜７のいずれか一項に記載のポリアミド組成物。
【請求項９】
前記酸（ＤＡ）が芳香族ジカルボン酸である、請求項１〜８のいずれか一項に記載のポリアミド組成物。
【請求項１０】
前記酸（ＤＡ）が、イソフタル酸およびテレフタル酸からなる群から選択される、請求項１〜９のいずれか一項に記載のポリアミド組成物。
【請求項１１】
前記酸（ＤＡ）が、イソフタル酸である、請求項１〜１０のいずれか一項に記載のポリアミド組成物。
【請求項１２】
前記酸（ＤＡ）の量が、前記ポリアミド組成物の総重量に対して０．１〜５．０重量％である、請求項１〜１１のいずれか一項に記載のポリアミド組成物。
【請求項１３】
前記酸（ＤＡ）の量が、前記ポリアミド組成物の総重量に対して０．５〜２．０重量％である、請求項１〜１２のいずれか一項に記載のポリアミド組成物。
【請求項１４】
酸化防止剤、熱安定剤、ＵＶ安定剤、着色剤、潤滑剤、可塑剤、およびそれらの任意の組み合わせからなる群から選択される１つもしくは複数の添加剤をさらに含む、請求項１〜１３のいずれか一項に記載のポリアミド組成物。
【請求項１５】
その表面が、請求項１〜１４のいずれか一項に記載のポリアミド組成物でコートされている金属部材。
【請求項１６】
前記金属がアルミニウムである、請求項１５に記載の金属部材。
【請求項１７】
エアコン、冷蔵庫、食器洗浄機、または金属スプリング用途での使用に好適な部材である、請求項１５または１６に記載の金属部材。
【発明の詳細な説明】
【技術分野】
【０００１】
関連出願の相互参照
本出願は、２０１３年１１月１５日出願の欧州特許出願第１３１９３０８４．４号に対する優先権を請求するものであり、この出願の全内容は、参照により本明細書に援用される。参照により本明細書に援用される特許、特許出願、および刊行物のいずれかの開示が、用語を不明瞭にさせ得る程度まで本出願の記載と矛盾する場合には、本記載が優先するものとする。
【０００２】
本発明は、金属コーティング用のポリアミド組成物およびその表面がポリアミド組成物でコートされている金属部材に関する。コートされた金属部材は、エアコンまたは冷蔵庫用途向けパイプとして特に好適である。
【背景技術】
【０００３】
金属パイプは、例えば、配管、ガードレール、フェンス、公共設備での構造物などとして、様々な産業に使用されている。金属パイプの工業用途の１つは、冷媒およびエアコン用のパイプとしての使用にある。アルミパイプは、軽量およびコスト競争力などの、その有利な特性を考慮してこの用途向けの従来の銅系パイプに取って代わりつつある。また、工業用途にはまた、食器洗浄機用のフレームおよび金属スプリングコーティング用途が含まれる。
【０００４】
多くの場合、ポリアミド組成物などの、樹脂組成物は、耐衝撃性、機械的強度、耐寒性、および／または防食特性を付与するために金属（例えば、アルミニウム）の表面上にコートされる。この関連でコーティングプロセスの１つは、溶融ポリアミドでの押出コーティングである。
【０００５】
とりわけ高速押出の条件下での、良好な押出能力、および金属（例えばアルミニウム）の表面への十分な接着性の少なくとも両方ともが、この用途を標的とするポリアミド組成物において必要とされ、依然としてそのようなポリアミド組成物は今日まで入手できていない。
【発明の概要】
【０００６】
したがって、本発明の目的は、金属部材、とりわけアルミニウムの表面上にコートされる材料として有利に使用することができる新規ポリアミド組成物を提供することである。
【０００７】
本発明はそれ故、
（ａ）  少なくとも１つの高鎖長ポリアミド［ポリアミド（ＰＡ）］と；
（ｂ）  少なくとも１つのグラフトポリオレフィン［オレフィン（ＰＯ）］と；
（ｃ）  少なくとも１つの芳香族二酸［酸（ＤＡ）］と
を含むポリアミド組成物に関する。
【０００８】
実に、優れた押出能力および金属表面への秀でた接着性が本発明のポリアミド組成物によって達成できることが本発明者らによって意外にも見いだされた。
【０００９】
本発明の本質的特徴の１つは、優れた機械的特性を維持しながら、繰り返し単位の増加した長さならびに鎖配向および／または絡み合いのより大きい傾向のために優れた靱性と、低い相対湿度および／またはポリマー中の低い含水率でさえもより高い延性とを提供することが分かった、少なくとも１つの高鎖長ポリアミドを使用することにある。
【００１０】
本発明の別の本質的特徴は、ポリアミドベースの組成物中の添加物としてオレフィン（ＰＯ）および酸（ＤＡ）の両方を使用することにある。優れた流動特性ならびに接着特性は、ポリアミドベースの組成物でのグラフトポリオレフィンと芳香族二酸との組み合わせによって得ることができることがまた見いだされた。
【００１１】
本発明では、表現「ポリアミド（ＰＡ）」は、式（Ｉ）または式（ＩＩ）［繰り返し単位（ＲＰＡ）］：
式（Ｉ）：−ＮＨ−Ｒ１−ＣＯ−
式（ＩＩ）：−ＮＨ−Ｒ２−ＮＨ−ＣＯ−Ｒ３−ＣＯ−
（式中：
−  出現ごとに互いに等しいかもしくは異なる、Ｒ１は、１〜１７個の炭素原子を有する二価炭化水素基であり；
−  出現ごとに互いに等しいかもしくは異なる、Ｒ２は、１〜１８個の炭素原子を有する二価炭化水素基であり；
−  出現ごとに互いに等しいかもしくは異なる、Ｒ３は、１〜１６個の炭素原子を有する二価炭化水素基である）
のいずれかに従う繰り返し単位を含むポリアミドを、特に、意味することを意図する。
【００１２】
本発明組成物のポリアミドは、好ましくは脂肪族ポリアミドである、すなわち、Ｒ１、Ｒ２およびＲ３は脂肪族基である。
【００１３】
ポリアミド（ＰＡ）の繰り返し単位（ＲＰＡ）はとりわけ、（１）β−ラクタム、５−アミノ−ペンタン酸、ε−カプロラクタム、９−アミノノナン酸、１０−アミノデカン酸、１１−アミノウンデカン酸、および１２−アミノドデカン酸の１つの重縮合反応ならびに／または（２）シュウ酸（ＨＯＯＣ−ＣＯＯＨ）、マロン酸（ＨＯＯＣ−ＣＨ２−ＣＯＯＨ）、コハク酸［ＨＯＯＣ−（ＣＨ２）２−ＣＯＯＨ］、グルタル酸［ＨＯＯＣ−（ＣＨ２）３−ＣＯＯＨ］、アジピン酸［ＨＯＯＣ−（ＣＨ２）４−ＣＯＯＨ］、２，４，４−トリメチル−アジピン酸［ＨＯＯＣ−ＣＨ（ＣＨ３）−ＣＨ２−Ｃ（ＣＨ３）２−ＣＨ２−ＣＯＯＨ］、ピメリン酸［ＨＯＯＣ−（ＣＨ２）５−ＣＯＯＨ］、スベリン酸［ＨＯＯＣ−（ＣＨ２）６−ＣＯＯＨ］、アゼライン酸［ＨＯＯＣ−（ＣＨ２）７−ＣＯＯＨ］、セバシン酸［ＨＯＯＣ−（ＣＨ２）８−ＣＯＯＨ］、ウンデカン二酸［ＨＯＯＣ−（ＣＨ２）９−ＣＯＯＨ］、ドデカン二酸［ＨＯＯＣ−（ＣＨ２）１０−ＣＯＯＨ］、テトラデカン二酸［ＨＯＯＣ−（ＣＨ２）１２−ＣＯＯＨ］、およびオクダデカン二酸［ＨＯＯＣ−（ＣＨ２）１６−ＣＯＯＨ］の少なくとも１つと、１，４−ジアミノ−１，１−ジメチルブタン、１，４−ジアミノ−１−エチルブタン、１，４−ジアミノ−１，２−ジメチルブタン、１，４−ジアミノ−１，３−ジメチルブタン、１，４−ジアミノ−１，４−ジメチルブタン、１，４−ジアミノ−２，３−ジメチルブタン、１，２−ジアミノ−１−ブチルエタン、１，６−ジアミノヘキサン、１，７−ジアミノヘプタン、１，８−ジアミノ−オクタン、１，６−ジアミノ−２，５−ジメチルヘキサン、１，６−ジアミノ−２，４−ジメチルヘキサン、１，６−ジアミノ−３，３−ジメチルヘキサン、１，６−ジアミノ−２，２−ジメチルヘキサン、１，９−ジアミノノナン、１，６−ジアミノ−２，２，４−トリメチルヘキサン、１，６−ジアミノ−２，４，４−トリメチルヘキサン、１，７−ジアミノ−２，３−ジメチルヘプタン、１，７−ジアミノ−２，４−ジメチルヘプタン、１，７−ジアミノ−２，５−ジメチルヘプタン、１，７−ジアミノ−２，２−ジメチルヘプタン、１，１０−ジアミノデカン、１，８−ジアミノ−１，３−ジメチルオクタン、１，８−ジアミノ−１，４−ジメチルオクタン、１，８−ジアミノ−２，４−ジメチルオクタン、１，８−ジアミノ−３，４−ジメチルオクタン、１，８−ジアミノ−４，５−ジメチルオクタン、１，８−ジアミノ−２，２−ジメチルオクタン、１，８−ジアミノ−３，３−ジメチルオクタン、１，８−ジアミノ−４，４−ジメチルオクタン、１，６−ジアミノ−２，４−ジエチルヘキサン、１，９−ジアミノ−５−メチルノナン、１，１１−ジアミノウンデカン、および１，１２−ジアミノドデカンなどの、ジアミンの少なくとも１つとの重縮合反応によって得ることができる。
【００１４】
ポリアミド（ＰＡ）の例示的な繰り返し単位（ＲＰＡ）はとりわけ：
（ｉ）  −ＮＨ−（ＣＨ２）５−ＣＯ−、すなわち、ε−カプロラクタムの重縮合反応によってとりわけ得ることができる繰り返し単位；
（ｉｉ）  −ＮＨ−（ＣＨ２）８−ＣＯ−、すなわち、９−アミノノナン酸の重縮合反応によってとりわけ得ることができる繰り返し単位；
（ｉｉｉ）  −ＮＨ−（ＣＨ２）９−ＣＯ−、すなわち、１０−アミノデカン酸の重縮合反応によってとりわけ得ることができる繰り返し単位；
（ｉｖ）  −ＮＨ−（ＣＨ２）１０−ＣＯ−、すなわち、１１−アミノウンデカン酸の重縮合反応によってとりわけ得ることができる繰り返し単位；
（ｖ）  −ＮＨ−（ＣＨ２）１１−ＣＯ−、すなわち、ラウロラクタムの重縮合反応によってとりわけ得ることができる繰り返し単位；
（ｖｉ）  −ＮＨ−（ＣＨ２）６−ＮＨ−ＣＯ−（ＣＨ２）４−ＣＯ−、すなわち、ヘキサメチレンジアミンとアジピン酸との重縮合反応によってとりわけ得ることができる繰り返し単位；
（ｖｉｉ）  −ＮＨ−（ＣＨ２）６−ＮＨ−ＣＯ−（ＣＨ２）８−ＣＯ−、すなわち、ヘキサメチレンジアミンとセバシン酸との重縮合反応によってとりわけ得ることができる繰り返し単位；
（ｖｉｉｉ）  −ＮＨ−（ＣＨ２）６−ＮＨ−ＣＯ−（ＣＨ２）１０−ＣＯ−、すなわち、ヘキサメチレンジアミンとドデカン酸との重縮合反応によってとりわけ得ることができる繰り返し単位；
（ｉｘ）  −ＮＨ−（ＣＨ２）１０−ＮＨ−ＣＯ−（ＣＨ２）１０−ＣＯ−、すなわち、デカメチレンジアミンとドデカン酸との重縮合反応によってとりわけ得ることができる繰り返し単位；
（ｘ）  −ＮＨ−（ＣＨ２）６−ＮＨ−ＣＯ−（ＣＨ２）７−ＣＯ−、すなわち、ヘキサメチレンジアミンとアゼライン酸（別名ノナン二酸として知られる）との重縮合反応によってとりわけ得ることができる繰り返し単位；
（ｘｉ）  −ＮＨ−（ＣＨ２）１２−ＮＨ−ＣＯ−（ＣＨ２）１０−ＣＯ−、すなわち、ドデカメチレンジアミンとドデカン酸との重縮合反応によってとりわけ得ることができる繰り返し単位；
（ｘｉｉ）  −ＮＨ−（ＣＨ２）１０−ＮＨ−ＣＯ−（ＣＨ２）８−ＣＯ−、すなわち、デカメチレンジアミンとデカン酸との重縮合反応によってとりわけ得ることができる繰り返し単位；
（ｘｉｉｉ）  −ＮＨ−（ＣＨ２）４−ＮＨ−ＣＯ−（ＣＨ２）４−ＣＯ−、すなわち、１，４−ブタンジアミンとアジピン酸との重縮合反応によってとりわけ得ることができる繰り返し単位；
（ｘｖｉ）  −ＮＨ−（ＣＨ２）４−ＮＨ−ＣＯ−（ＣＨ２）８−ＣＯ−、すなわち、１，４−ブタンジアミンとセバシン酸との重縮合反応によってとりわけ得ることができる繰り返し単位
である。
【００１５】
本発明では、表現「高鎖長ポリアミド」は、繰り返し単位を含むポリアミドであって、前記繰り返し単位の少なくとも５０％モルが、式（ＩＩＩ）または式（ＩＶ）［繰り返し単位（ＲＰＡＬ）］：
式（ＩＩＩ）：−ＮＨ−Ｒ４−ＣＯ−
式（ＩＶ）：−ＮＨ−Ｒ５−ＮＨ−ＣＯ−Ｒ６−ＣＯ−
（式中：
−  出現ごとに互いに等しいかもしくは異なる、Ｒ４は、６〜１７個の炭素原子を有する二価炭化水素基であり、
−  出現ごとに互いに等しいかもしくは異なる、Ｒ５は、７〜１８個の炭素原子を有する二価炭化水素基であり、
−  出現ごとに互いに等しいかもしくは異なる、Ｒ６は、５〜１６個の炭素原子を有する二価炭化水素基である）
のいずれかに従うポリアミドを、特に、意味することを意図する。
【００１６】
本発明組成物の高鎖長ポリアミドは、好ましくは脂肪族ポリアミドである、すなわち、Ｒ４、Ｒ５およびＲ６は脂肪族基である。
【００１７】
ポリアミド（ＰＡ）の繰り返し単位（ＲＰＡＬ）はとりわけ、（１）９−アミノノナン酸、１０−アミノデカン酸、１１−アミノウンデカン酸、１２−アミノドデカン酸の１つの重縮合反応ならびに／または（２）ピメリン酸［ＨＯＯＣ−（ＣＨ２）５−ＣＯＯＨ］、スベリン酸［ＨＯＯＣ−（ＣＨ２）６−ＣＯＯＨ］、アゼライン酸［ＨＯＯＣ−（ＣＨ２）７−ＣＯＯＨ］、セバシン酸［ＨＯＯＣ−（ＣＨ２）８−ＣＯＯＨ］、ウンデカン二酸［ＨＯＯＣ−（ＣＨ２）９−ＣＯＯＨ］、ドデカン二酸［ＨＯＯＣ−（ＣＨ２）１０−ＣＯＯＨ］、テトラデカン二酸［ＨＯＯＣ−（ＣＨ２）１２−ＣＯＯＨ］、オクタデカン二酸［ＨＯＯＣ−（ＣＨ２）１６−ＣＯＯＨ］の１つと、１，７−ジアミノヘプタン、１，８−ジアミノ−オクタン、１，６−ジアミノ−２，５−ジメチルヘキサン、１，６−ジアミノ−２，４−ジメチルヘキサン、１，６−ジアミノ−３，３−ジメチルヘキサン、１，６−ジアミノ−２，２−ジメチルヘキサン、１，９−ジアミノノナン、１，６−ジアミノ−２，２，４−トリメチルヘキサン、１，６−ジアミノ−２，４，４−トリメチルヘキサン、１，７−ジアミノ−２，３−ジメチルヘプタン、１，７−ジアミノ−２，４−ジメチルヘプタン、１，７−ジアミノ−２，５−ジメチルヘプタン、１，７−ジアミノ−２，２−ジメチルヘプタン、１，１０−ジアミノデカン、１，８−ジアミノ−１，３−ジメチルオクタン、１，８−ジアミノ−１，４−ジメチルオクタン、１，８−ジアミノ−２，４−ジメチルオクタン、１，８−ジアミノ−３，４−ジメチルオクタン、１，８−ジアミノ−４，５−ジメチルオクタン、１，８−ジアミノ−２，２−ジメチルオクタン、１，８−ジアミノ−３，３−ジメチルオクタン、１，８−ジアミノ−４，４−ジメチルオクタン、１，６−ジアミノ−２，４−ジエチルヘキサン、１，９−ジアミノ−５−メチルノナン、１，１１−ジアミノウンデカン、および１，１２−ジアミノドデカンの１つとの重縮合反応によって得ることができる。
【００１８】
ポリアミド（ＰＡ）の例示的な繰り返し単位
（ＲＰＡＬ）はとりわけ：
（ｉ）  −ＮＨ−（ＣＨ２）８−ＣＯ−、すなわち、９−アミノノナン酸の重縮合反応によってとりわけ得ることができる繰り返し単位；
（ｉｉ）  −ＮＨ−（ＣＨ２）９−ＣＯ−、すなわち、１０−アミノデカン酸の重縮合反応によってとりわけ得ることができる繰り返し単位；
（ｉｉｉ）  −ＮＨ−（ＣＨ２）１０−ＣＯ−、すなわち、１１−アミノウンデカン酸の重縮合反応によってとりわけ得ることができる繰り返し単位；
（ｉｖ）  −ＮＨ−（ＣＨ２）１１−ＣＯ−、すなわち、ラウロラクタムの重縮合反応によってとりわけ得ることができる繰り返し単位；
（ｖ）  −ＮＨ−（ＣＨ２）６−ＮＨ−ＣＯ−（ＣＨ２）８−ＣＯ−、すなわち、ヘキサメチレンジアミンとセバシン酸との重縮合反応によってとりわけ得ることができる繰り返し単位；
（ｖｉ）  −ＮＨ−（ＣＨ２）６−ＮＨ−ＣＯ−（ＣＨ２）１０−ＣＯ−、すなわち、ヘキサメチレンジアミンとドデカン酸との重縮合反応によってとりわけ得ることができる繰り返し単位；
（ｖｉｉ）  −ＮＨ−（ＣＨ２）１０−ＮＨ−ＣＯ−（ＣＨ２）１０−ＣＯ−、すなわち、デカメチレンジアミンとドデカン酸との重縮合反応によってとりわけ得ることができる繰り返し単位；
（ｖｉｉｉ）  −ＮＨ−（ＣＨ２）６−ＮＨ−ＣＯ−（ＣＨ２）７−ＣＯ−、すなわち、ヘキサメチレンジアミンとアゼライン酸（別名ノナン二酸として知られる）との重縮合反応によってとりわけ得ることができる繰り返し単位；
（ｉｘ）  −ＮＨ−（ＣＨ２）１２−ＮＨ−ＣＯ−（ＣＨ２）１０−ＣＯ−、すなわち、ドデカメチレンジアミンとドデカン酸との重縮合反応によってとりわけ得ることができる繰り返し単位；
（ｘ）  −ＮＨ−（ＣＨ２）１０−ＮＨ−ＣＯ−（ＣＨ２）８−ＣＯ−、すなわち、デカメチレンジアミンとデカン酸との重縮合反応によってとりわけ得ることができる繰り返し単位
である。
【００１９】
ポリアミド（ＰＡ）は、上に定義されたような、繰り返し単位（ＲＰＡＬ）とは異なる繰り返し単位を含んでもよい。とりわけ、ポリアミド（ＰＡ）は、式（Ｖ）および（ＶＩ）：
式（Ｖ）：−ＮＨ−Ｒ７−ＣＯ−
式（ＶＩ）：−ＮＨ−Ｒ８−ＮＨ−ＣＯ−Ｒ９−ＣＯ−
（式中：
−  出現ごとに互いに等しいかもしくは異なる、Ｒ７は、５個以下の炭素原子を有する二価炭化水素基であり；
そして式中、出現ごとに互いに等しいかもしくは異なる、Ｒ８およびＲ９は、以下の条件：
−  Ｒ８は、７個未満の炭素原子を有する；および／または
−  Ｒ９は、５個未満の炭素原子を有する
の少なくとも１つが満たされるという条件で、二価炭化水素基である）
のいずれかに一般に従う、より短い長さの繰り返し単位（ＲＰＡＳ）を含んでもよい。
【００２０】
ポリアミド（ＰＡ）の繰り返し単位（ＲＰＡＳ）はとりわけ、（１）β−ラクタム、５−アミノ−ペンタン酸、およびε−カプロラクタムの１つの重縮合反応、ならびに／または（２）１，２−ジアミノエタン、１，２−ジアミノプロパン、プロピレン−１，３−ジアミン、１，３−ジアミノブタン、１，４−ジアミノブタン、１，５−ジアミノペンタン、１，４−ジアミノ−１，１−ジメチルブタン、１，４−ジアミノ−１−エチルブタン、１，４−ジアミノ−１，２−ジメチルブタン、１，４−ジアミノ−１，３−ジメチルブタン、１，４−ジアミノ−１，４−ジメチルブタン、１，４−ジアミノ−２，３−ジメチルブタン、１，２−ジアミノ−１−ブチルエタン、および１，６−ジアミノヘキサンの少なくとも１つと二酸との重縮合反応ならびに／または（３）少なくとも１つのジアミンと、シュウ酸（ＨＯＯＣ−ＣＯＯＨ）、マロン酸（ＨＯＯＣ−ＣＨ２−ＣＯＯＨ）、コハク酸［ＨＯＯＣ−（ＣＨ２）２−ＣＯＯＨ］、グルタル酸［ＨＯＯＣ−（ＣＨ２）３−ＣＯＯＨ］、およびアジピン酸［ＨＯＯＣ−（ＣＨ２）４−ＣＯＯＨ］の少なくとも１つとの重縮合反応によって得ることができる。
【００２１】
ポリアミド（ＰＡ）の繰り返し単位（ＲＰＡＳ）の非限定的な例はとりわけ：
（ｉ）  −ＮＨ−（ＣＨ２）５−ＣＯ−、すなわち、ε−カプロラクタムの重縮合反応によってとりわけ得ることができる繰り返し単位；
（ｉｉ）  −ＮＨ−（ＣＨ２）４−ＮＨ−ＣＯ−（ＣＨ２）４−ＣＯ−、すなわち、１，４−ブタンジアミンとアジピン酸との重縮合反応によってとりわけ得ることができる繰り返し単位；
（ｉｉｉ）  −ＮＨ−（ＣＨ２）６−ＮＨ−ＣＯ−（ＣＨ２）４−ＣＯ−、すなわち、ヘキサメチレンジアミンとアジピン酸との重縮合反応によってとりわけ得ることができる繰り返し単位
である。
【００２２】
好ましくは、ポリアミド（ＰＡ）は、上に詳述されたような、繰り返し単位（ＲＰＡＬ）から本質的になり、末端鎖、欠陥および他の不規則性は、これがその特性に影響を及ぼすことなく、ポリアミド（ＰＡ）鎖中に存在し得ることが理解される。
【００２３】
ポリアミド（ＰＡ）の繰り返し単位（ＲＰＡＬ）は、すべて同じタイプのものであり得るか、または２つ以上のタイプのものであり得る、すなわち、ポリアミド（ＰＡ）はホモポリアミドまたはコポリアミドであり得る。
【００２４】
それによって提供される組成物に有利に使用することができる高鎖長ポリアミド（ＰＡ）の具体的な例はとりわけ：
−  ポリアミド１１（上に詳述されたようなタイプ（ｉｉｉ）の繰り返し単位から本質的になる）；
−  ポリアミド１２（上に詳述されたようなタイプ（ｉｖ）の繰り返し単位から本質的になる）；
−  ポリアミド１２，１２（上に詳述されたようなタイプ（ｉｘ）の繰り返し単位から本質的になる）；
−  ポリアミド６，１２（上に詳述されたようなタイプ（ｖｉ）の繰り返し単位から本質的になる）；
−  ポリアミド６，１０（上に詳述されたようなタイプ（ｖ）の繰り返し単位から本質的になる）；
−  ポリアミド１０，１０（上に詳述されたようなタイプ（ｘ）の繰り返し単位から本質的になる）；
−  ポリアミド１０，１２（上に詳述されたようなタイプ（ｖｉｉ）の繰り返し単位から本質的になる）；
およびそれらの混合物
である。
【００２５】
特に、ポリアミド６，１０、ポリアミド１１、ポリアミド１２またはそれらの任意の混合物を、本発明で使用することができる。ポリアミド６，１０を最も好ましくは、本発明によるポリアミド組成物に使用することができる。
【００２６】
本発明では、表現「グラフトポリオレフィン」または「オレフィン（ＰＯ）」は、鎖に沿ってか鎖の末端でかのどちらかで、少なくとも１つの官能基（ｆ）を含有する少なくとも１つの化合物（ａ）でグラフトされたオレフィンポリマーを、特に、意味することを意図する。表現「オレフィンポリマー」は、ポリマーについてモノマー単位の重量で５０％（重量％）超、好ましくは６０重量％超、特に好ましくは８０重量％超が、少なくとも１つの線状オレフィンに由来するポリマーを意味すると理解される。本発明でのオレフィン（ＰＯ）のグラフト度は、フーリエ変換赤外スペクトロメーターを用いて有利に測定することができ、通常０．１重量％以上、好ましくは０．５重量％以上である。本発明でのオレフィン（ＰＯ）のグラフト度は、通常５０重量％以下、好ましくは３５重量％以下、特に好ましい方法では２０重量％以下である。
【００２７】
オレフィン（ＰＯ）の骨格構造を構成するポリオレフィンは好ましくは、エチレン、プロピレン、１−ブテン、４−メチル−１−ペンテン、１−ヘキセン、１−オクテン、１−ノネン、１−デセン、１−ウンデセンおよび１−ドデセンなどのオレフィンのホモポリマー、これらの様々なオレフィンの互いのコポリマー、これらのオレフィンと少なくとも１つの他のコモノマーとのコポリマー、ならびにこれらの様々なポリマーのブレンド
から選ばれる。
【００２８】
コモノマーは、特に、
−  上に記載されたような線状α−モノオレフィンから；
−  ３−メチルブテン、４−メチルペンテンおよび５−メチルヘキセンなどの４〜１２個の炭素原子を含有する分岐α−モノオレフィンから；
−  スチレン、α−メチルスチレンおよびオルト−メトキシスチレンなどのアリールビニルモノマーから；
−  酢酸ビニルなどのビニルエステルから；
−  塩化ビニルおよび塩化ビニリデンなどのハロゲン化ビニルおよびビニリデンモノマーから；
−  ビニルメチルエーテルおよびビニルイソブチルエーテルなどのビニルアルキルエーテルから；
−  アクリル酸およびメタクリル酸、メチルアクリレート、Ｎ，Ｎ−ジメチルアクリルアミドおよびアクリロニトリルなどのアクリルモノマーから；
−  ブタジエン、イソプレンおよび１，３−ペンタジエンなどの共役ジエンから；
−  １，４−ペンタジエン、７−メチル−１，６−オクタジエン、５−エチリデン−２−ノルボルネンおよびビシクロ［２．２．１］オクタ−２，５−ジエンなどの非共役ジエンから
選ばれてもよい。
【００２９】
ポリオレフィン中のコモノマーから形成された単位の重量含有量は、有利には４０重量％未満、好ましくは２０重量％未満である。
【００３０】
特に好ましいオレフィン（ＰＯ）の骨格構造を構成するポリオレフィンは、エチレンホモポリマー、プロピレンホモポリマー、エチレンと、プロピレン、１−ブテン、４−メチル−１−ペンテン、１−ヘキセンおよびオクテンから選ばれる少なくとも１つの他のオレフィンとのコポリマー、プロピレンと、エチレン、１−ブテン、４−メチル−１−ペンテン、１−ヘキセンおよび１−オクテンから選ばれる少なくとも１つの他のオレフィンとのコポリマー、１−ブテンホモポリマー、エチレンとまたはプロピレンと少量のジオレフィンまたは少量の不飽和カルボン酸エステルとのコポリマー、例えばエチレン／ブタジエンコポリマー、プロピレン／ブタジエンコポリマー、エチレン／酢酸ビニルコポリマーおよびエチレン／エチルアクリレートコポリマーであり、ならびにまたこれらの様々なポリオレフィンのブレンドからである。
【００３１】
エチレンホモポリマー、プロピレンホモポリマー、エチレンと、プロピレン、１−ブテン、４−メチル−１−ペンテン、１−ヘキセンおよびオクテンから選ばれる少なくとも１つの他のオレフィンとのコポリマー、プロピレンと、エチレン、１−ブテン、４−メチル−１−ペンテン、１−ヘキセンおよび１−オクテンから選ばれる少なくとも１つの他のオレフィンとのコポリマー、ならびにまたこれらの様々なポリオレフィンのブレンドが最も特に好ましい。
【００３２】
官能基（ｆ）は、それがある種の官能性をオレフィンポリマーに付与できるような反応性または極性を有する任意の基であってもよい。それは通常：
（ｆ．１）  本明細書では以下より簡単に「酸基」としても知られる、カルボン酸に由来する基；これらの基が起源とするカルボン酸は、モノカルボン酸またはジカルボン酸であってもよい；
（ｆ．２）  本明細書では以下より簡単に「酸無水物基」としても知られる、同じ分子中の２個のカルボン酸基の縮合から生じる、カルボン酸無水物に由来する基；これらの基を有するカルボン酸無水物はそれら自体、モノカルボン酸またはジカルボン酸に由来してもよい；
（ｆ．３）  本明細書では以下より簡単に「エステル基」としても知られる、カルボン酸エステルに由来する基；
（ｆ．４）  本明細書では以下より簡単に「アミド基」としても知られる、カルボン酸アミドに由来する基；
（ｆ．５）  環状エーテル官能基を含有する化合物に由来する、エポキシ基；
（ｆ．６）  本明細書では以下より簡単に「アルコール基」としても知られる、アルコールに由来するヒドロキシル化基；これらの基が起源とするアルコールは、モノアルコールまたはポリオールであってもよい。
（ｆ．７）  カルボニル基；
（ｆ．８）  シリル基を含有する加水分解性基；
（ｆ．９）  オキサゾリン基；
（ｆ．１０）  アズラクトン基；
（ｆ．１１）  イソシアネート基
から選ばれる。
【００３３】
述べられたように、オレフィンポリマーの官能化は、このポリマーへの、少なくとも１つの官能基（ｆ）を含有する少なくとも１つの化合物（ａ）をグラフトすることによって実施される。
【００３４】
オレフィンポリマーにグラフトすることができるように、化合物（ａ）はまた、このポリマーへの前記化合物（ａ）のグラフト化を可能にする少なくとも１つの基（ｇ）を含有しなければならない。この基（ｇ）は一般に：
−  ラジカルの付加または会合などの、ラジカルメカニズムに関与することができる、飽和もしくは不飽和の炭化水素ベースの基；
−  求核性の反応に関与することができるアミノまたはフェノール基；
−  ペルオキシ基およびアゾ基などのフリーラジカルを容易に形成することができる基
から選ばれる。
【００３５】
好ましくは、基（ｇ）は、少なくとも１つのエチレン性不飽和炭素−炭素結合を有する有機基から、アミノ基からおよびペルオキシ基から選ばれる。例えばビニル、アリル、アクリロイルオキシアルキルおよびメタクリロイルオキシアルキル基などの、少なくとも１つの末端（α，β）エチレン性不飽和炭素−炭素結合を有する有機基が、基（ｇ）として特に好ましい。アリル基が最良の結果を与える。
【００３６】
基（ｇ）として少なくとも１つの末端（α，β）エチレン性不飽和炭素−炭素結合を有する少なくとも１つの有機基と、官能基（ｆ）として少なくとも１つの酸または酸無水物基とを含有する化合物（ａ）の例は、アクリル酸、メタクリル酸、マレイン酸、フマル酸、イタコン酸、クロトン酸、シトラコン酸、ビシクロ［２．２．１］ヘプト−２−エン−５，６−ジカルボン酸などの不飽和モノカルボン酸もしくはジカルボン酸、無水マレイン酸、イタコン酸無水物、クロトン酸無水物およびシトラコン酸無水物である。無水マレイン酸が特に好ましい。
【００３７】
基（ｇ）として少なくとも１つの末端（α，β）エチレン性不飽和炭素−炭素結合を有する少なくとも１つの有機基と、官能基（ｆ）として少なくとも１つのエステル基とを含有する化合物（ａ）の例は、酢酸ビニル、プロピオン酸ビニル、モノメチルマレエート、ジメチルマレエート、メチルアクリレート、エチルアクリレート、ｎ−プロピルアクリレート、ｎ−ブチルアクリレート、イソブチルアクリレート、アミルアクリレート、ヘキシルアクリレート、２−エチルヘキシルアクリレート、メチルメタクリレート、エチルメタクリレート、ｎ−プロピルメタクリレート、ｎ−ブチルメタクリレート、アミルメタクリレート、ヘキシルメタクリレート、２−エチルヘキシルメタクリレート、ジエチルフマレート、ジメチルイタコネートおよびジエチルシトラコネートである。
【００３８】
基（ｇ）として少なくとも１つの末端（α，β）エチレン性不飽和炭素−炭素結合を有する少なくとも１つの有機基と、官能基（ｆ）として少なくとも１つのアミド基とを含有する化合物（ａ）の例は、アクリルアミドおよびメタクリルアミドである。
【００３９】
基（ｇ）として少なくとも１つの末端（α，β）エチレン性不飽和炭素−炭素結合を有する少なくとも１つの有機基と、官能基（ｆ）として少なくとも１つのエポキシ基とを含有する化合物（ａ）の例は、アリルグリシジルエーテルである。
【００４０】
基（ｇ）として少なくとも１つの末端（α，β）エチレン性不飽和炭素−炭素結合を有する少なくとも１つの有機基と、官能基（ｆ）として少なくとも１つのアルコール基とを含有する化合物（ａ）の例は、アリルアルコールおよび３−アリルオキシ−１，２−プロパンジオールである。
【００４１】
基（ｇ）として少なくとも１つの末端（α，β）エチレン性不飽和炭素−炭素結合を有する少なくとも１つの有機基と、官能基（ｆ）として少なくとも１つのカルボニル基とを含有する化合物（ａ）の例は、Ｎ−ビニルピロリドンおよびＮ−ビニルカプロラクタムなどの、ヘテロ原子に結合したビニルまたはアリル基と、カルボニル基を有する複素環とを含有する有機複素環化合物である。
【００４２】
基（ｇ）として少なくとも１つの末端（α，β）エチレン性不飽和炭素−炭素結合を有する少なくとも１つの有機基と、官能基（ｆ）として少なくとも１つのシリル基を含有する少なくとも１つの加水分解性基とを含有する化合物（ａ）の例は、ビニルトリメトキシシラン、ビニルトリエトキシシラン、ビニルトリアセトキシシラン、ビニルトリス（β−メトキシエトキシ）シランおよびγ−メタクリルオキシプロピルトリメトキシシランである。
【００４３】
基（ｇ）として少なくとも１つの末端（α，β）エチレン性不飽和炭素−炭素結合を有する少なくとも１つの有機基と、異なる性質の少なくとも２つの官能基（ｆ）とを含有する化合物（ａ）の例は、グリシジルアクリレートおよびメタクリレート（官能基（ｆ）としてエステル基およびエポキシ基）；ヒドロキシエチルアクリレートおよびメタクリレートならびにヒドロキシプロピルアクリレートおよびメタクリレート（官能基（ｆ）としてエステル基およびアルコール基）；Ｎ−メチロールメタクルルアミド（官能基（ｆ）としてアルコール基およびアミド基）である。
【００４４】
オレフィンポリマーへの化合物（ａ）のグラフト化は、この目的のために公知の任意の方法によって実施され得る。化合物（ａ）の化学的特性および物理的状態に依存して、このグラフト化は、固体状態で、溶液で、懸濁液で、水性媒体中でまたは有機溶媒内で実施されてもよい。このグラフト化はまた、例えば電子ビームを用いてのまたはガンマ放射線による、照射によって実施されてもよい。
【００４５】
オレフィンポリマーへの化合物（ａ）のグラフト化は最も一般的には、化合物とポリマーとの融解ブレンドに関して実施される。混練機で、バッチ式に、または押出機で、連続的に動作することが可能である。
【００４６】
オレフィンポリマーへの化合物（ａ）のグラフト化の反応は通常、化合物（ａ）の基（ｇ）がそれ自体、ペルオキシおよびアゾ基などの、フリーラジカルを容易に形成することができる基でない場合には少なくとも、ラジカル発生剤によって促進され、開始される。ラジカル発生剤として、１２０〜３５０℃の分解温度および、この温度域で約１分の半減期を有する化合物が一般に使用される。ラジカル発生剤は好ましくは、有機過酸化物、より具体的にはアルキルまたはアリールペルオキシドである。これらの中に、ベンゾイルペルオキシド、ジクロロベンゾイルペルオキシド、ジクミルペルオキシド、ジ（ｔ−ブチル）ペルオキシド、ｔ−ブチルクミルペルオキシド、１，３−ジ（２−ｔ−ブチルペルオキシイソプロピル）ベンゼン、２，５−ジメチル−２，５−ジ（ｔ−ブチルペルオキシ）ヘキサンおよび２，５−ジメチル−２，５−ジ（ｔ−ブチルペルオキシ）−３−ヘキシンが挙げられ得る。２，５−ジメチル−２，５−ジ（ｔ−ブチルペルオキシ）ヘキサンおよびジクミルペルオキシドが特に好ましい。
【００４７】
オレフィンポリマーへの化合物（ａ）のグラフト化が押出機で連続的に実施される場合には、ラジカル発生剤および化合物（ａ）は、それらが長い期間連続的に導入され、そしてそれらが融解材料中によく分散される限り任意の方法で導入されてもよい。ラジカル発生剤および化合物（ａ）は、例えばスプレー型注入器もしくは噴霧器を用いて、スプレーすることによってまたは融解マス中への注入によって導入されてもよい。
【００４８】
無水マレイン酸でグラフトされたポリオレフィンが本発明では特に好ましい。無水マレイン酸官能基でグラフトされたポリオレフィンの中に、無水マレイン酸でグラフトされたポリエチレンなどの、グラフトホモポリマー、または、反応性官能基、この場合には無水マレイン酸がポリオレフィン上へグラフトされているエチレン／メチルアクリレート型もしくはエチレン／エチルアクリレート型などの、グラフトコポリマーが挙げられてもよい。
【００４９】
本発明では、表現「芳香族二酸」は、少なくとも２個の酸基および少なくとも１つの芳香環を有する化合物を、特に、意味することを意図する。好ましくは、芳香族二酸は、ベンゼン環などの、芳香族部分に直接もしくは間接的に（例えば、アルキレン基によって）結合した２個のカルボン酸基を含む。その例としてはとりわけ、フタル酸（イソフタル酸およびテレフタル酸などの）、ナフタレンジカルボン酸（２，６−ナフタレンジカルボン酸、２，７−ナフタレンジカルボン酸、１，４−ナフタレンジカルボン酸、および１，８−ナフタレンジカルボン酸などの）、ピリジンジカルボン酸（２，５−ピリジンジカルボン酸、２，４−ピリジンジカルボン酸、および３，５−ピリジンジカルボン酸などの）、ならびに多核芳香族二酸（とりわけ２，２−ビス（４−カルボキシフェニル）プロパン、ビス（４−カルボキシフェニル）メタン、２，２−ビス（４−カルボキシフェニル）ヘキサフルオロプロパン、２，２−ビス（４−カルボキシフェニル）ケトン、４，４’−ビス（４−カルボキシフェニル）スルホン、２，２−ビス（３−カルボキシフェニル）プロパン、ビス（３−カルボキシフェニル）メタン、２，２−ビス（３−カルボキシフェニル）ヘキサフルオロプロパン、２，２−ビス（３−カルボキシフェニル）ケトン、およびビス（３−カルボキシフェノキシ）ベンゼンなどの）が挙げられるが、本発明はそれらに限定されない。
【００５０】
いかなる特定の理論にも制約されないが、高鎖長ポリアミドなどの、より長い鎖長のポリアミドは、優れた機械的特性を達成しながら、繰り返し単位の増加した長さならびに鎖配向および／または絡み合いのより大きい傾向のためにより大きい靱性と、低い相対湿度および／またはポリマー中の低い含水率でさえもより高い延性とを提供すると考えられる。本発明では、ポリアミドは好ましくは、低い粘度指数（ＶＩ）を有する。本発明では、（ａ）少なくとも１つのポリアミドの量は好ましくは、ポリアミド組成物の総重量に対して４５〜９８．９重量％、より好ましくは６８〜９４．５重量％である。
【００５１】
本発明によるポリアミド組成物中の最も好ましい高鎖長ポリアミドは、ヘキサメチレンジアミンとセバシン酸との重縮合から得ることができる、ポリアミド６，１０、すなわち、式−ＮＨ−（ＣＨ２）６−ＮＨ−ＣＯ−（ＣＨ２）８−ＣＯ−の繰り返し単位からなるポリアミドである。ポリアミド６，１０は、機械的強度、特に冷媒に対する、ガスバリア性、高温特性、および／または環境へのやさしさを考慮して本発明で特に有利である。
【００５２】
いかなる特定の理論にも制約されることなく、成分（ｂ）、すなわち、ポリアミド組成物中に存在する、少なくとも１つのグラフトポリオレフィン［オレフィン（ＰＯ）］は、本発明で接着性改質剤として機能することができると考えられる。グラフトポリオレフィンは好ましくは、無水マレイン酸でグラフトされたポリオレフィン、より好ましくは無水マレイン酸でグラフトされたポリエチレン、さらにより好ましくは無水マレイン酸でグラフトされた高密度もしくは低密度ポリエチレンである。無水マレイン酸でグラフトされたポリオレフィンは、組成物層の収縮および膨張の観点から柔軟性を付与しながら、標的基材へのポリアミド組成物の接着性を増加させる働きをすることができる。本発明では、（ｂ）少なくとも１つのグラフトポリオレフィンの量は、ポリアミド組成物の総重量に対して好ましくは１〜５０重量％、より好ましくは５〜３０重量％、さらもより好ましくは１０〜２０重量％である。
【００５３】
さらに、本発明のポリアミド組成物は、組成物への添加物として（ｃ）少なくとも１つの芳香族二酸［酸（ＤＡ）］を含む。本発明では、成分（ｃ）は、ポリアミドのための繰り返し単位の一部としては含まれない。むしろ、少なくとも１つの芳香族二酸は、組成物への添加物として使用される。いかなる特定の理論にも制約されることなく、酸性成分（ｃ）のこの使用は、流動特性を改善するだけでなく、組成物層の接着性をさらに付与することができると考えられる。とりわけ、ポリアミド（ＰＡ）およびオレフィン（ＰＯ）を含む組成物への酸（ＤＡ）の添加は、高速コーティングプロセスで必要とされる流動特性を可能にすることが本発明者によって見いだされた。芳香族二酸は、好ましくは芳香族ジカルボン酸であり、より好ましくはイソフタル酸およびテレフタル酸、さらにより好ましくはイソフタル酸からなる群から選択される。本発明では、（ｃ）少なくとも１つの芳香族二酸の量は、ポリアミド組成物の総重量に対して好ましくは０．１〜５．０重量％、より好ましくは０．５〜２．０重量％である。
【００５４】
本発明のポリアミド組成物はまた、上記の成分（ａ）、（ｂ）および（ｃ）に加えて、ポリアミドベースの組成物に通常使用される任意の添加剤を含有してもよい。したがって、本発明によるポリアミド組成物は、酸化防止剤、熱安定剤、ＵＶ安定剤、着色剤、潤滑剤、可塑剤、およびそれらの任意の組み合わせからなる群から選択される１つもしくは複数の添加剤をさらに含んでもよい。
【００５５】
酸化防止剤および熱安定剤は、例えば、アルカリ金属ハロゲン化物、銅ハロゲン化物、立体障害のあるフェノール化合物、または芳香族アミンである。ＵＶ安定剤は一般に、ベンゾトリアゾール、ベンソフェノン類またはヒンダードアミン光安定剤（ＨＡＬＳ）である。着色剤は、顔料、染料またはそれらの組み合わせであり得る。
【００５６】
組成物中に含有される場合、添加剤の重量による濃度の範囲は、ポリアミド組成物の総重量に対して０．１〜５重量％、好ましくは０．５〜２重量％であってもよい。
【００５７】
本発明では、ポリアミド組成物は好ましくは：
（ａ）  上に詳述されたような、少なくとも１つの高鎖長ポリアミド［ポリアミド（ＰＡ）］と、
（ｂ）  上に詳述されたような、少なくとも１つのグラフトポリオレフィン［オレフィン（ＰＯ）］と；
（ｃ）  上に詳述されたような、少なくとも１つの芳香族二酸［酸（ＤＡ）］と；
（ｄ）  任意選択的に少なくとも１つのＵＶ安定剤と；
（ｅ）  任意選択的に少なくとも１つの酸化防止剤と；
（ｆ）  任意選択的に少なくとも１つの着色剤と
を含む。
【００５８】
本発明のポリアミド組成物は、ポリアミド樹脂を溶融体に維持するのに十分な温度で単軸もしくは二軸スクリュー押出機で一般に様々な成分を混合することによって得ることができる。一般に、混合物はロッドへ押し出され、ロッドは小片へカットされて顆粒またはペレットを形成する。添加剤は、ポリアミドを加熱または低温混合することによって一緒にまたは別々に添加されてもよい。このようにして得られた顆粒またはペレットは、例えば、液体窒素を使ってすり潰すことによって、粉末形態にさらに加工することができる。
【００５９】
化合物と添加剤との和は、溶融形態でのもしくは乾燥形態でのまたは濃厚混合物としてのこれらの化合物を、ポリアミドなどのポリアミド樹脂またはグラフトポリオレフィンのような樹脂中へ添加することによって達成されてもよい。
【００６０】
得られたポリアミド組成物は、金属、特にアルミニウムの表面をコートするための原材料として使用することができる。金属の表面へのポリアミド組成物でできた層の接着は、プライマー層によって促進することができる。プライマー層用の材料の例としては、エポキシ、ビニルおよびアミンなどの、少なくとも１つの官能基で任意選択的に変性されたエポキシ樹脂、およびフェノール樹脂が挙げられるが、本発明はそれらに限定されない。本発明での好ましいプライマー層はエポキシ層である。本発明のポリアミド組成物は、エポキシプライマーを使ってアルミニウムの表面への特に優れた接着を達成し得る。
【００６１】
本発明のポリアミド組成物は好ましくは、２．１６ｋｇのそれへの荷重で２３５℃でＡＳＴＭ  Ｄ−１２３８によって測定されるように、少なくとも７、好ましくは少なくとも１０ｇ／１０分のメルトフローインデックス（ＭＦＩ）を有する。本発明では、ポリアミド組成物のＭＦＩの上限は、特に制限されず、最大で１００までであってもよい。
【００６２】
したがって、本発明はまた、その表面が本発明によるポリアミド組成物でコートされている金属部材に関する。本発明の金属部材は好ましくは、金属の表面とその上にコートされたポリアミド組成物とに間にエポキシプライマーを含む。金属は好ましくはアルミニウムである。本発明による金属部材は、エアコンまたは冷蔵庫用途向けパイプとして好適に使用される。
【００６３】
本発明によるポリアミド組成物は、例えば、米国特許出願公開第２０１１／０２１４７７４号明細書に記載されているようなアルミパイプの製造方法によって、金属の表面に塗布することができる。この方法は、アルミチューブが供給される供給工程と、前記アルミチューブが高周波加熱を用いて予熱される高周波予熱工程と、前記予熱されたアルミチューブの表面が接着剤でコートされる接着剤コーティング工程と、前記接着剤でコートされた前記アルミチューブが樹脂でコートされる樹脂コーティング工程とを含む。本発明によるポリアミド組成物は、上記において樹脂として使用することができるが、本発明はそれに限定されない。
【００６４】
本発明のさらなる態様は、金属に塗布される熱可塑性ポリマー組成物における接着促進剤としての、（ｂ）少なくとも１つのグラフトポリオレフィン［オレフィン（ＰＯ）］および（ｃ）少なくとも１つの芳香族二酸［酸（ＤＡ）］の使用である。熱可塑性ポリマーの例としては、ポリエチレンテレフタレート（ＰＥＴ）、ポリブチレンテレフタレート（ＰＢＴ）、ポリフェニレンスルフィド（ＰＰＳ）およびポリエステルが挙げられるが、本発明はそれらに限定されない。この態様での成分（ｂ）および成分（ｃ）の詳細に関しては、上の対応する説明に言及することができる。この態様では、オレフィン（ＰＯ）は好ましくは、エポキシ基または酸無水物基でグラフトされたポリオレフィン、特にエポキシ基または酸無水物基でグラフトされたポリエチレンである。
【００６５】
本発明の好ましい実施形態が示され、記載されてきたが、その修正は、本発明の教示から逸脱することなく当業者によって行われ得る。本明細書に記載される実施形態および実施例は、例示的であるにすぎず、限定的ではない。システムおよび方法の多くの変形および修正が可能であり、これらは本発明の範囲内である。したがって、保護の範囲は、本明細書に記載される実施形態に限定されないが、以下の特許請求の範囲によってのみ限定され、その範囲には、特許請求の範囲の主題のすべての等価物が含まれるものとする。
【００６６】
本発明のさらなる詳細および利点は、例示目的のみのために以下に示される実施例から明らかになるであろう。
【実施例】
【００６７】
実施例１：ポリアミド組成物１の調製
実施例２および３（比較）：ポリアミド組成物２および３の調製
ポリアミド組成物は、下の表１に示される成分を二軸スクリュー押出機で混合し、その後混合物を押し出すことによって調製した。
【００６８】
0006527145.tif 000002
【００６９】
実施例４：アルミパイプの表面上へのポリアミド組成物のコーティング
このようにして得られたポリアミド組成物を、アルミパイプ用のコーティング材として使用した。コーティングプロセスは、アルミパイプロールを供給する供給工程と、前記アルミパイプをきれいにし、そしてトーチ炎によって乾燥させる高周波数誘導予熱工程と、前記予熱されたアルミパイプの表面をエポキシ接着剤でコートし、そして高周波数誘導加熱を用いて加熱する接着剤コーティング工程と、前記接着剤でコートされた前記アルミパイプを実施例１〜３によるポリアミド組成物でコートする樹脂コーティング工程とを含む方法に従って行った。
【００７０】
実施例５：コートされたアルミパイプの特性の測定
アルミパイプ上のコートされた表面の以下の特性を評価した。結果を下の表２にまとめる。
【００７１】
接着性試験：
１０ｍｍ幅のアルミパイプのコートされた表面を剥離した。パイプの両端を、ユニバーサル引張機で引っ張った。コートされた表面が剥離する接着強度を測定した。
【００７２】
コーティング厚さの均一性および表面粗さ：
両特性は、目視により評価した。
【００７３】
0006527145.tif 000003
【００７４】
上の実験結果は、高鎖長ポリアミドおよび芳香族二酸を含む本発明によるポリアミド組成物が、金属コーティングとして塗布された場合に秀でた表面品質ならびに優れた接着強度を、高鎖長ポリアミドまたは芳香族二酸添加物を含まない比較組成物から作られた金属コーティングのそれらの特性と比較して、達成できることを示す。